(57)【要約】      （修正有）【課題】  従来塗工困難であったハイソリッド型または無溶剤型等の実質的に溶剤を含まないポリウレタン組成物を塗工して、人工皮革・合成皮革を製造する方法及びその製造装置を提供することにある。【解決手段】  溶剤含有量が５０重量％以下の熱硬化型ウレタン組成物を溶融状態で、ダイコーターにてシート基材の片面に均一に塗布し、次いで得られる前記熱硬化型ウレタン組成物とシート基材とからなる複合材シートを加熱することを特徴とする合成皮革及び人工皮革の製造方法及びその装置に関する。【選択図】図１
2006322107.tif 000002
【特許請求の範囲】
【請求項１】
溶剤含有量が５０重量％以下の熱硬化型ウレタン組成物を溶融状態で、ダイコーターにてシート基材の片面に均一に塗布し、次いで得られる熱硬化型ウレタン組成物とシート基材とからなる複合材シートを加熱することを特徴とする合成皮革及び人工皮革の製造方法。
【請求項２】
前記熱硬化型ウレタン組成物が、末端のイソシアネート基がブロック化剤でブロックされているブロック化ウレタンプレポリマーと脂肪族ポリアミンとを含む請求項１記載の合成皮革及び人工皮革の製造方法。
【請求項３】
前記加熱が、赤外線照射によるものである請求項１又は２記載の合成皮革及び人工皮革の製造方法。
【請求項４】
前記熱硬化型ウレタン組成物が、溶剤を含まない請求項１〜３のいずれか１項に記載の合成皮革及び人工皮革の製造方法。
【請求項５】
前記熱硬化型ウレタン組成物の粘度が、０〜１８０℃において１,０００〜１,０００,０００ｍＰａ・ｓである請求項１〜４のいずれか１項に記載の合成皮革及び人工皮革の製造方法。
【請求項６】
シート基材の巻き出しユニットと、加熱制御可能なホッパーを有し、前記熱硬化型ウレタン組成物をシート基材上に吐出するコーターユニットと、加熱して熱硬化型ウレタン組成物を硬化する加熱ユニットと、前記熱硬化型ウレタン組成物とシート基材とからなる複合材シートを巻き取るための巻き取りユニットとを有することを特徴とする、合成皮革及び人工皮革を製造する装置。
【請求項７】
前記加熱ユニットが、赤外線照射装置からなる請求項６記載の装置。
【発明の詳細な説明】
【技術分野】
【０００１】
本発明は、高粘度のハイソリッド型、または無溶剤型でも塗工することができ、ポリウレタン配合組成の制約の少ない熱硬化型ウレタン組成物を用いて、合成皮革・人工皮革を製造する方法及びその製造装置に関するものである。
【背景技術】
【０００２】
近年、世界的な環境規制の動きにより、有機溶剤を含む溶液型樹脂から有機溶剤を削減することが求められている。特に化学物質排出把握管理促進法（ＰＲＴＲ法）、改訂労働安全衛生法等の施行により、有機溶剤等の削減は非常に重要な問題となっている。
従来より、ポリウレタン樹脂は、合成皮革、人工皮革等のシート状物やシート状物の表面処理等に広く用いられている。
それらの分野では、ポリウレタン樹脂の溶剤溶液を基材に塗工してシート状物を製造しているが、使用されているポリウレタン樹脂は、溶剤含量が７０重量％以上のものがほとんどである。
これら従来のポリウレタン樹脂溶液では、溶剤含量を減らしてポリウレタン樹脂固形分を高めると、ポリウレタン樹脂溶液が高粘度化し、コンマコーターなどの既存の塗工装置で塗工することが困難となる。
【０００３】
また有機溶剤を含有しない熱可塑性ポリウレタン樹脂を使用したシート状物の製造方法として、Ｔダイを用いて押出成形する方法やカレンダー成形機を用いて成形する方法（例えば非特許文献１参照）があるが、使用時に高分子量化により固体となった熱可塑性ポリウレタン樹脂を加熱溶融するため、上記用途において必要な性能を発現するために、溶融可能なポリウレタンの配合組成がかなり限定され、汎用性に劣る。
【非特許文献１】ポリウレタン樹脂ハンドブック  Ｐ．３６８−３８０（日刊工業新聞社、岩田敬治編、１９８７年９月２５日発行）
【発明の開示】
【発明が解決しようとする課題】
【０００４】
本発明の目的は、ハイソリッド型または無溶剤型等の実質的に溶剤を含まないポリウレタン組成物を塗工することができ、且つポリウレタン配合組成の制約の少ない熱硬化型ウレタン組成物を用いて、人工皮革・合成皮革を製造する方法及びその製造装置を提供することにある。
【課題を解決するための手段】
【０００５】
本発明者らは、前記課題について鋭意研究の結果、実質的に溶剤を含まない熱硬化型ウレタン組成物を、ダイコーターを用いて基材に塗工すると、上記課題を解決することができることを見出し、本発明を完成させるに至った。
すなわち本発明は、溶剤含有量が５０重量％以下の熱硬化型ウレタン組成物を溶融状態で、ダイコーターにてシート基材の片面に均一に塗布し、次いで得られる熱硬化型ウレタン組成物とシート基材とからなる複合材シートを加熱することを特徴とする合成皮革及び人工皮革の製造方法を提供するものである。
【０００６】
また、本発明は、シート基材の巻き出しユニットと、加熱制御可能なホッパーを有し、熱硬化型ウレタン組成物をシート基材上に吐出するコーターユニットと、加熱して前記熱硬化型ウレタン組成物を硬化する加熱ユニットと、前記熱硬化型ウレタン組成物とシート基材とからなる複合材シートを巻き取るための巻き取りユニットとを有することを特徴とする、合成皮革及び人工皮革を製造する装置を提供するものである。
【発明の効果】
【０００７】
本発明に使用する熱硬化型ウレタン組成物は、従来の塗工機では塗工することが不可能とされていた高粘度のハイソリッド型、または無溶剤型のものを、容易に基材に塗工することができ、且つポリウレタン配合組成に制約が少なく、合成皮革及び人工皮革を得ることができる。
【発明を実施するための最良の形態】
【０００８】
以下本発明を詳細に説明する。
まず本発明に使用する溶剤含有量が５０重量％以下の熱硬化型ウレタン組成物について説明する。
熱硬化型ウレタン組成物としては、大別して一液タイプと二液タイプに分けられる。
一液タイプとしては、例えば末端にイソシアネート基を有するウレタンプレポリマーを含む組成物、末端のイソシアネート基をブロック化剤で封鎖されたウレタンプレポリマーを含む組成物等が挙げられる。また二液タイプとしては、例えば末端にイソシアネート基を有するウレタンプレポリマーと活性水素基含有化合物との混合物、末端に活性水素基を有するウレタンプレポリマーとポリイソシアネートとの混合物、末端のイソシアネート基をブロック化剤で封鎖されたウレタンプレポリマーと活性水素基含有化合物との混合物、末端に活性水素基を有するウレタンプレポリマーとイソシアネート基をブロック化剤で封鎖されたポリイソシアネートとの混合物などが挙げられる。
【０００９】
本発明に使用する末端にイソシアネート基を有するウレタンプレポリマーは、ジオールと有機ジイソシアネートとを水酸基とイソシアネ−ト基との当量比６．０／１．０〜１．３／１．０で反応させることにより得られるものである。
かかるジオールとしては、ポリエステルジオール、ポリエーテルジオール、ポリカーボネートジオール等が挙げられる。
【００１０】
ポリエステルジオールとしては、例えばエチレングリコール、１，２−プロピレングリコール、１，３−プロピレングリコール、１，３−ブチレングリコール、１，４−ブチレングリコール、２，２−ジメチル−１，３−プロパンジオール、３−メチル−１，５−ペンタンジオール、２−メチル−１，８−オクタンジオール、スピロ環を有するグリコール等のグリコール成分とコハク酸、マレイン酸、アジピン酸、グルタル酸、ピメリン酸、スベリン酸、アゼライン酸、セバシン酸、ドデカンジカルボン酸、無水マレイン酸、マル酸、ヘキサヒドロイソフタル酸、１，３−シクロペンタンジカルボン酸、１，４−シクロヘキサンジカルボン酸、テレフタル酸、イソフタル酸、フタル酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ’−ジカルボン酸及びこれらジカルボン酸の無水物あるいはエステル形成性誘導体；ｐ−ヒドロキシ安息香酸、ｐ−（２−ヒドロキシエトキシ）安息香酸及びこれらのヒドロキシカルボン酸のエステル形成性誘導体等の酸成分とからの脱水縮合反応物などが挙げられる。
また、ポリエステルジオールとしては、前記グリコールを開始剤とするγ−ブチロラクトン、ε−カプロラクトン等の環状エステル化合物の開環重合反応によって得られるポリエステル及びこれらの共重合ポリエステルが挙げられる。
【００１１】
またポリエーテルジオールとしては、グリコールを開始剤とするエチレンオキサイド、プロピレンオキサイド、ブチレンオキサイド、スチレンオキサイドの単独あるいは２種以上の開環重合物などが挙げられる。また、テトラヒドロフラン、２−メチルテトラヒドロフランの単独あるいは混合物の開環重合物も挙げられる。
【００１２】
さらにポリカーボネートジオールは、脂肪族ジオールとホスゲン、ジアリルカ−ボネ−ト、ジアルキルカーボネートもしくは環式カ−ボネ−ト（例えばエチレンカ−ボネ−ト）との反応生成物が挙げられる。
【００１３】
かかる脂肪族ジオールとしては特に限定されないが、例えばエチレングリコ−ル、１，３−及び１，２−プロピレングリコ−ル、１，４−及び１，３−及び２，３−ブチレングリコ−ル、１，６−ヘキサングリコ−ル、１，８−オクタンジオ−ル、１，９−ノナンジオール、１，１０−デカンジオール、２，２−ジメチル−１，３−プロパンジオール、シクロヘキサンジメタノ−ル、１，４−ビス−（ヒドロキシメチル）−シクロヘキサン、２−メチル−１，３−プロパンジオ−ル、３−メチル−１，５−ペンタンジオール、２，２，４−トリメチル−１，３−ペンタンジオ−ル、ジエチレングリコ−ル、ジプロピレングリコ−ル、トリエチレングリコ−ル、トリプロピレングリコ−ル、ジブチレングリコ−ル、ポリエチレングリコ−ル、ポリプロピレングリコ−ル、ポリテトラメチレングリコ−ル等が挙げられる。
【００１４】
ブロック化剤としては、ケトオキシム、ラクタム、フェノール、ピラゾール、活性メチレン化合物等、通常使用される公知のイソシアネートブロック化剤が挙げられる。これらの中でも、ブロック化反応が容易に進行し、又解離温度も１２０〜１８０℃と比較的温和な加熱条件で脱ブロック化が可能という観点からケトオキシムおよびラクタムが好ましい。
【００１５】
本発明の熱硬化型ウレタン組成物中の活性水素基含有化合物としては、例えばポリアミン、ポリオールなどが挙げられる。ポリアミンとしては、例えばエチレンジアミン、１，２−プロパンジアミン、１，３−プロピレンジアミン、１，６−ヘキサメチレンジアミン、ピペラジン、２−メチルピペラジン、２，５−ジメチルピペラジン、Ｎ，Ｎ′−ジアミノピペラジン、イソホロンジアミン、４，４’−ジアミノジシクロヘキシルメタン、３，３’−ジメチル−４，４’−ジアミノジシクロヘキシルメタン、１，２−シクロヘキサンジアミン、１，４−シクロヘキサンジアミン、アミノエチルエタノールアミン、アノプロピルエタノールアミン、アミノヘキシルエタノールアミン、アミノエチルプロパールアミン、アミノプロピルプロパノールアミン、アミノヘキシルプロパノールアミン、２，５（２，６）−ビス（アミノメチル）ビシクロ[２，２，１]ヘプタン、ジエチレントリアミン、ジプロピレントリアミン、トリエチレンテトラミン、ヒドラジン類、酸ヒドラジド類等が挙げられる。これらのうち、４，４’−ジアミノジシクロヘキシルメタン、３，３’−ジメチル−４，４’−ジアミノジシクロヘキシルメタン、イソホロンジアミン、２，５（２，６）−ビス（アミノメチル）ビシクロ[２，２，１]ヘプタン、ジエチレントリアミン、ジプロピレントリアミン、トリエチレンテトラミンが好ましく、３，３’−ジメチル−４，４’−ジアミノジシクロヘキシルメタンが特に好ましい。これらを１種または２種以上組み合わせて使用することができる。
【００１６】
前記ポリオールとしては、例えばグリコール、グリセリン、トリメチロールエタン、トリメチロールプロパン、ソルビトール、ペンタエリスリトール等のポリヒドロキシ化合物が挙げられる。
【００１７】
本発明の熱硬化型ウレタン組成物は、前記のうち、末端イソシアネート基がブロック化剤でブロックされているウレタンプレポリマーと活性水素基含有化合物との混合物であることが好ましい。イソシアネート基をブロック化することにより、このウレタンプレポリマーに硬化剤を加えても常温では速やかに反応が進行しないため、長時間液状が保たれ、使用時間を長くするという効果を奏する。また活性水素基含有化合物として脂肪族ポリアミンを用いると、熱硬化し易くなり、また得られるシート状物が熱や紫外線で劣化し難くなるので、特に好ましい。
【００１８】
本発明に使用する熱硬化型ウレタン組成物は、溶剤含有量が５０重量％以下のものである。
溶剤含有量が５０重量％以下であれば、環境への影響を低減することが期待できる。環境規制の点からは、溶剤を全く含まないものが特に好ましい。
また本発明に使用する熱硬化型ウレタン組成物は、塗工適性の点で、０〜１８０℃において１，０００〜１，０００，０００ｍＰａ・ｓであるものが好ましい。かかる粘度であれば均一な厚みで塗工することが可能である。
また本発明に使用する熱硬化型ウレタン組成物には、必要に応じて、硬化促進剤、着色剤、添加剤、充填剤、発泡剤等を任意に配合してもよい。
【００１９】
次に、本発明の合成皮革及び人工皮革の製造方法に用いる装置について詳細に説明する。
すなわち、かかる装置は、シート基材の巻き出しユニットと、加熱制御可能なホッパーを有し、前記熱硬化型ウレタン組成物をシート基材上に吐出するコーターユニットと、加熱して前記熱硬化型ウレタン組成物を硬化する加熱ユニットと、前記熱硬化型ウレタン組成物とシート基材とからなる複合材シートを巻き取るための巻き取りユニットとを有するものである。
図１は、本発明の製造装置についての一例を示す概略図であり、また図２は、本発明で用いることができるダイコーターを示す概略図である。
【００２０】
本発明に使用する製造装置は、まずシート基材の巻き出しユニット１を有する。かかる巻き出しユニット１は、シート基材が巻きつけられているロールからなるものであり、このシート基材がコーターユニットのホッパー１１を介してコーター３に供給される。
本発明に使用する製造装置には、熱硬化型ウレタン組成物を収容する単一の貯槽を備えることができる。またウレタンプレポリマーの主剤を収容するための主貯槽と、硬化剤及び硬化促進剤などを含む樹脂を収容する副貯槽を備えるものでもよく、この場合それぞれの槽に主剤及び硬化剤を計量するための計量ポンプを接続する。さらに計量ポンプにプレポリマー及び硬化剤を含む組成物を均一に混合し、所望の熱硬化型ウレタン組成物を得るために、スタティックミキサーを備えた静止型混合器に接続する。混合器に、ホッパー１１を介して、ギアポンプダイコーター３を接続する構成である。かかるホッパー１１は、加熱装置を備えており、加熱制御が可能である。
【００２１】
このような構成において、主貯槽に熱硬化型ウレタン組成物の主剤または硬化促進剤などを含む主剤を、副貯槽に硬化剤または硬化促進剤などを含む硬化剤を流動状態で収容し、主貯槽及び副貯槽にそれぞれ接続された計量ポンプにより、所定量を計量した後、静止型混合器にて混合し、熱硬化型ウレタン組成物を得る。このウレタン組成物をさらにホッパー１１を介してギアポンプダイコーター３に供給する。
本発明に使用するダイコーターとしては、ノズルリップ部８から樹脂が均一に吐出されるようにコントロールできるものが好ましい。
【００２２】
巻き出しユニット１より引き出されたシート基材はバックアップロール２を通過する。その際、供給部７とギアポンプ部１０とスロットノズル部９を有するギアポンプダイコーター３によって、シート基材に熱硬化型ウレタン組成物が塗布される。ギアポンプダイコーター３には吐出を安定化させるため、ギアポンプ部１０が内臓されている。熱硬化型ウレタン組成物が塗布されたシート基材は、加熱装置５によって加熱され、反応により硬化し複合材シートとなり、巻き取りユニット６によって巻き取られる。バックアップロール２は樹脂や基材の種類によって、加温したり、冷却することができる。ダイコーター３による塗布から加熱装置の間にはラミネーターなどの装置を導入することができる。また、加熱装置から巻き取りユニット６の間にもラミネーターやエンボスロールなどを導入することができる。
【００２３】
本発明で使用するダイコーターとしては、図２のとおり、熱硬化型ウレタン組成物が供給される供給部７と、その下部にあるホッパー部１１を経て流入するギアポンプ部１０と、ギアポンプ部の上下のギアポンプで流量が調節された後に吐出スロットノズル部９を有しているギアポンプダイコーターが好ましい。
ギアポンプダイコーターは、ギアポンプ部によって吐出が安定し、また高粘度の樹脂でも塗工することが可能である。ギアポンプの回転速度は流出量によって可変であるが、１〜１５ｒｐｍが好ましい。
かかるギアポンプダイコーターとしては、供給部とホッパー部を加熱または冷却できるものが使用される。ギアポンプダイコーターのスロットノズル部９にはノズルリップ部８があり、熱硬化型ウレタン組成物の吐出量を調節することができる。また、ギアポンプ部１０とスロットノズル部９との間にゲート弁を装備すると、スロットノズル部９の洗浄や取替えが容易であるため好ましい。
【００２４】
本発明で用いられる加熱ユニットとしては、熱風乾燥炉、赤外線照射装置、蒸気発生装置などが挙げられ、それぞれ単体であるいは組み合わせて使用することができる。特に、厚膜の場合、近赤外線、遠赤外線を含む赤外線発生部４を有する赤外線照射装置の使用が好ましい。赤外線は、０．７４から１,０００μｍを波長領域とするが、このうち０．７５〜５０μｍであることが好ましい。赤外線発生部の形状は、例えば棒状、蛇行形状、らせん状、ループ状等が挙げられる。赤外線は、基材の上下左右いずれの方向からも照射できるが、特に基材の上下からの照射が好ましく、上下の両方あるいは一方からのいずれからも照射することができる。加熱は、０．２〜６０分間、熱硬化型ウレタン組成物の温度が、１００〜２００℃になるように照射するのが好ましい。また、赤外線照射装置のほか、必要に応じて紫外線照射装置、電子線照射装置なども併せて使用することができる。
【００２５】
本発明の巻き取りユニット６は、ロールからなるものであり、前記加熱ユニットで加熱処理された所定の長さの複合材シートを巻き取る。
【００２６】
次に、前記のように構成された製造装置による合成皮革及び人工皮革の製造方法について説明する。
まずブロック化ウレタンプレポリマー、硬化剤、硬化促進剤等を含む樹脂組成物を溶融、混合、計量した熱硬化型ウレタン組成物が、ホッパー１１を介してギアポンプダイコーター３に供給される。
コーター３から吐出された前記ウレタン組成物がシート基材の片面に塗布される。
【００２７】
シート基材としては、シリコン、ポリプロピレンなどで表面処理された離型紙、ポリエチレンテレフタレート、ポリプロピレンなどのプラスチックシート、アルミニウム、鉄などの金属シート、炭素繊維シート、木質材料、和用紙なども使用できる。
また、シート基材としては、不織布や編織布はすべて制限なく用いられる。不織布には補強用などの目的で編織布などが内部または表面に積層されたものでも良い。それらの不織布や編織布にウレタンやその他の樹脂を充填するか、積層、コートしてなるものなども用いることができる。
シート基材の材質としては、天然繊維、化学繊維のいずれでも良く、天然繊維としては、綿、羊毛、絹、石綿など、化学繊維としては、レーヨン、テンセルなどの再生繊維、アセテート、トリアセテートなどの半合成繊維、ポリアミド、ポリエステル、ポリオレフィン、アクリルなどの合成繊維が挙げられる。
【００２８】
本発明において、基材上に熱硬化型ウレタン組成物を塗布する場合、基材へのウレタン組成物の供給は５〜５０００ｇ／ｍ２の供給量で行うのが好ましい。得られるウレタン組成物が塗工された基材は、ウレタン組成物の塗布量により、塗膜の厚さを適宜調整できるが、８〜５，０００μｍの塗膜の厚さが好ましい。
【００２９】
本発明の製造方法は、塗布された熱硬化型ウレタン組成物とシート基材とからなる複合材シートを前記加熱ユニットで加熱するものである。
加熱装置の構造、加熱の条件等については、前記のとおりである。
【００３０】
前記の方法により得られた合成皮革、人工皮革は、スポーツウェアー、養生シート、養生メッシュ、テント材、自動車内装用成形材、防水シーツ、防水シート、フレコン、搬送ベルトなど種々の用途に使用することができる。
【実施例】
【００３１】
以下に本発明を実施例で説明するが、本発明は、実施例に何ら限定されるものではない。尚、例中の部は重量単位である。
【００３２】
（実施例１）
図２に示されるギアポンプダイコーターの供給部にグリコール成分が１，５−ペンタンジオール／１，６−ヘキサンジオールである数平均分子量が２，０００のコポリカーボネートジオール、４，４’−ジフェニルメタンジイソシアネート、メチルエチルケトンオキシム、及びジメチルホルムアミドからなるイソシアネート基をブロック化剤で封鎖されたウレタンプレポリマー１００部と３，３’−ジメチル−４，４’−ジアミノジシクロヘキシルメタン５部の混合物（固形分８１％、粘度１００，０００ｍＰａ・ｓ／２５℃）を供給し、厚み２００μｍの離型紙に２００ｇ／ｍ２のスピードで塗布し、次いで遠赤外線照射装置で０．７５〜３０μｍの波長の赤外線を照射してウレタン組成物を硬化させてシート状物を得た。得られたシート状物は厚み３５０μｍで均一であった。
【００３３】
（実施例２）
図２に示されるギアポンプダイコーターの供給部に３−メチルペンタンジオールとアジピン酸からなる数平均分子量が２，０００のポリエステルポリオール、２，４−トリレンジイソシアネート、及びメチルエチルケトンオキシムからなるイソシアネート基をブロック化剤で封鎖されたウレタンプレポリマー１００部と３，３’−ジメチル−４，４’−ジアミノジシクロヘキシルメタン  ８部の混合物（固形分１００％、粘度２１０，０００ｍＰａ・ｓ／２５℃）を供給し、離型紙に５００ｇ／ｍ２のスピードで塗布し、次いで遠赤外線照射装置で０．７５〜３０μｍの波長の赤外線を照射してウレタン組成物を硬化させてシート状物を得た。得られたシート状物は厚み４５０μｍで均一であった。
【００３４】
（実施例３）
図２に示されるギアポンプダイコーターの供給部に実施例１で用いたウレタン組成物を供給し、厚さ２ｍｍの織布基材に４００ｇ／ｍ２のスピードで塗布し、次いで遠赤外線照射装置で０．７５〜３０μｍの波長の赤外線を照射してウレタン組成物を硬化させてシート状物を得た。得られたシート状物は厚み２．３ｍｍで均一であった。
【００３５】
（実施例４）
図２に示されるギアポンプダイコーターの供給部に実施例２で用いたウレタン組成物を供給し、厚さ５ｍｍの不織布基材に５００ｇ／ｍ２のスピードで塗布し、次いで遠赤外線照射装置で０．７５〜３０μｍの波長の赤外線を照射してウレタン組成物を硬化させてシート状物を得た。得られたシート状物は厚み５．４ｍｍで均一であった。
【００３６】
（実施例５）
図２に示されるギアポンプダイコーターの供給部に実施例１で用いたウレタン組成物を供給し、離型紙上に厚さ０．０２ｍｍのポリウレタンフィルムが積層された基材のポリウレタンフィルム上に２００ｇ／ｍ２のスピードで塗布し、次いで遠赤外線照射装置で０．７５〜３０μｍの波長の赤外線を照射してウレタン組成物を硬化させ、更に硬化したウレタン組成物上に接着剤を塗工し、次いで厚さ５ｍｍの織布を重ねて接着した後、離型紙を剥がしてシート状物を得た。得られたシート状物は厚み５．１８ｍｍで均一であった。
【００３７】
（実施例６）
図２に示されるギアポンプダイコーターの供給部に実施例２で用いたウレタン組成物を供給し、離型紙上に厚さ０．０２ｍｍのポリウレタンフィルムが積層された基材のポリウレタンフィルム上に２００ｇ／ｍ２のスピードで塗布し、次いで遠赤外線照射装置で０．７５〜３０μｍの波長の赤外線を照射してウレタン組成物を硬化させ、更に硬化したウレタン組成物上に接着剤を塗工し、次いで厚さ５ｍｍのポリウレタン含浸不織布を重ねて接着した後、離型紙を剥がしてシート状物を得た。得られたシート状物は厚み５．２ｍｍで均一であった。
【００３８】
（実施例７）
実施例１で得られたシート状物上に接着剤を塗工し、次いで厚さ５ｍｍの織布基材を重ねてシート状物を得た。得られたシート状物は厚み５．３５ｍｍで均一であった。
（実施例８）
実施例２で得られたシート状物上に接着剤を塗工し、次いで厚さ５ｍｍのポリウレタン含浸不織布を重ねてシート状物を得た。得られたシート状物は厚み５．４５ｍｍで均一であった。
【００３９】
（比較例１）
実施例１のギアポンプダイコーターの代わりにコンマコーターを用いる以外、同様の操作で行った。その結果、塗工困難であり、無理に塗工すると塗工方向にスジが入り、厚みの均一なシート状物ができず、品質の劣ったものとなった。
（比較例２）
実施例２のギアポンプダイコーターの代わりに、コンマコーターを用いる以外、同様の操作で行った。その結果塗工困難であり、無理に塗工すると塗工方向にスジが入り、厚みの均一なシート状物ができず、品質の劣ったものとなった。
【００４０】
（比較例３）
実施例３のギアポンプダイコーターの代わりにコンマコーターを用いる以外、同様の操作で行った。その結果塗工困難であり、無理に塗工すると塗工方向にスジが入り、厚みの均一なシート状物ができず、品質の劣ったものとなった。
【００４１】
（比較例４）
実施例７で使用した実施例１で得られたシート状物の代わりに、比較例１で得られたシート状物を使用する以外は、実施例７と同様に操作を行い、シート状物を得たが、厚みの均一なシート状物ができず、品質の劣ったものとなった。
（比較例５）
実施例８で使用した実施例２で得られたシート状物の代わりに比較例２で得られたシート状物を使用する以外は実施例８と同様に行いシート状物を得たが、厚みの均一なシート状物ができず、品質の劣ったものとなった。
【図面の簡単な説明】
【００４２】
【図１】本発明に係わる合成皮革及び人工皮革の製造装置の模式図である。
【図２】本発明に係わるギアポンプダイコーターの断面模式図である。
【符号の説明】
【００４３】
１    巻き出しユニット
２    バックアップロール
３    ギアポンプダイコーター
４    赤外線発生部
５    加熱装置
６    巻き取りユニット
７    供給部
８    ノズルリップ部
９    スロットノズル部
１０  ギアポンプ部
１１  ホッパー部
【図１】
2006322107.tif 000003
【図２】
2006322107.tif 000004